(57)【要約】  本発明は、カーボン糸を含むファブリックに関し、前記ファブリックは、４０〜１００ｇ／ｍ２、好ましくは４０〜８０ｇ／ｍ２、特に６０〜８０ｇ／ｍ２の範囲内の単位面積当たりの質量を有し、そして、前記ファブリックがステープルファイバーを含み、ステープルファイバーは、その起点となるファブリックを構成する糸から延出し、その起点となる糸の方向に平行ではない方向に延出すること、及び／又は前記ファブリックがニードル加工されていることを特徴とする。  本発明は、燃料電池用の拡散層におけるこのファブリックの使用及びこの拡散層の製造方法にも関する。
2018538461.tif 000002
【特許請求の範囲】
【請求項１】
カーボン糸を含み、４０〜８０ｇ／ｍ２の単位面積当たりの質量を有するファブリックであって、ステープルファイバー（６）を含み、前記ステープルファイバー（６）がその起点となる前記ファブリックの構成糸から延出し、その起点となる前記糸の方向と平行ではない方向に延出していることを特徴とする、前記ファブリック。
【請求項２】
前記ステープルファイバー（６）の少なくとも一部が、前記ファブリックの厚さに沿って延出することを特徴とする、請求項１に記載のファブリック。
【請求項３】
前記ファブリックがニードル加工されていることを特徴とする請求項１又は２に記載のファブリック。
【請求項４】
ニードル衝撃密度が、片面につき５０〜６５０衝撃／ｃｍ２の範囲内、特に片面につき６０〜１４０衝撃／ｃｍ２の範囲内にあり、衝撃は、ファブリックの片面のみから、又は両面から生じてもよいことを特徴とする、請求項３に記載のファブリック。
【請求項５】
前記ファブリックは、縦糸（１）と、横糸（３）とから構成され、前記ステープルファイバーが前記縦糸（１）及び／又は前記横糸（３）を起点とすることを特徴とする、請求項１〜４のいずれか一項に記載のファブリック。
【請求項６】
前記ステープルファイバー（６）が表面上に存在し、前記ファブリックから延出するか又は前記ファブリックの表面から出現して、前記ファブリックに毛羽立ちを与えることを特徴とする、請求項１〜５のいずれか一項に記載のファブリック。
【請求項７】
前記ファブリックが、少なくとも９０重量％又は前記カーボン糸だけから構成されることを特徴とする、請求項１〜６のいずれか一項に記載のファブリック。
【請求項８】
前記カーボン糸が、高抵抗（ＨＲ）カーボン糸、高モジュール（ＨＭ）カーボン糸、及び中間モジュール（ＩＭ）カーボン糸から選択されることを特徴とする、請求項１〜７のいずれか一項に記載のファブリック。
【請求項９】
前記カーボン糸が１〜４８Ｋ糸、特に３〜２４Ｋ糸から選択されることを特徴とする、請求項１〜８のいずれか一項に記載のファブリック。
【請求項１０】
前記カーボン糸の数が１００〜３２００テックス、特に２００〜１６００テックスの範囲であることを特徴とする請求項１〜９のいずれか一項に記載のファブリック。
【請求項１１】
前記ファブリックがタフタ、綾織、バスケット織、又はサテン型織り、好ましくはタフタ型織りを有することを特徴とする、請求項１〜１０のいずれか一項に記載のファブリック。
【請求項１２】
前記ファブリックが、０〜１８％、好ましくは０〜１０％の範囲内の開口係数を有することを特徴とする請求項１〜１１のいずれか一項に記載のファブリック。
【請求項１３】
前記ファブリックが、前記ファブリックの平面内で測定して７Ω以下である表面抵抗を有することを特徴とする、請求項１〜１２のいずれか一項に記載のファブリック。
【請求項１４】
前記ファブリックが、前記ファブリックの平面を横断する平面内及び同じファブリックを４つに重ねて折った積層体上で測定して、０．５Ω以下の抵抗を有することを特徴とする請求項１〜１３のいずれか一項に記載のファブリック。
【請求項１５】
前記ファブリックが、ＩＳＯ５０８４規格にしたがって測定して４００μｍ以下、特に３５０μｍ以下、好ましくは３５〜３００μｍの範囲内の平均厚さを有することを特徴とする、請求項１〜１４のいずれか一項に記載のファブリック。
【請求項１６】
請求項１〜１５のいずれか一項に記載の少なくとも１つのファブリックを含み、前記ファブリックが少なくとも１種の疎水性コーティングを含有することを特徴とする燃料電池用の拡散層（１０６）。
【請求項１７】
前記疎水性コーティングが、テトラフルオロエチレン及びフッ素化エチレンプロピレンから選択される少なくとも１種の疎水剤を含むことを特徴とする、請求項１６に記載の拡散層（１０６）。
【請求項１８】
前記疎水性コーティングがカーボンナノファイバーをさらに含むことを特徴とする、請求項１６〜１７のいずれかに記載の拡散層（１０６）。
【請求項１９】
前記カーボンナノファイバーがＶＧＣＦであることを特徴とする、請求項１８に記載の拡散層（１０６）。
【請求項２０】
前記疎水性コーティングが、１０〜３０重量％、好ましくは２０〜２５重量％の少なくとも１種の疎水剤と、７０〜９０重量％、好ましくは７５〜８０重量％の前記カーボンナノファイバーとを含み、これらの割合が前記疎水性コーティングの総重量に対して与えられることを特徴とする、請求項１８〜１９のいずれか一項に記載の拡散層（１０６）。
【請求項２１】
前記ファブリック上に堆積された前記疎水性コーティングが、処理前の前記ファブリックの重量に対して７０〜１２０重量％、特に７０〜９０重量％を占めることを特徴とする、請求項１６〜２０のいずれか一項に記載の拡散層（１０６）。
【請求項２２】
前記拡散層が、少なくとも１つの微孔質層をさらに含むことを特徴とする、請求項１６〜２１のいずれか一項に記載の拡散層（１０６）。
【請求項２３】
前記微孔質層の細孔径が０．０１〜１０μｍ、好ましくは０．１〜１μｍであることを特徴とする、請求項２２に記載の拡散層（１０６）。
【請求項２４】
前記微孔質層が、カーボンブラックと、テトラフルオロエチレン及びフッ素化エチレンプロピレンから選択される少なくとも１つの疎水性剤とを含むことを特徴とする、請求項２２又は２３に記載の拡散層（１０６）。
【請求項２５】
前記微孔質層がカーボンナノファイバーをさらに含む、請求項２４に記載の拡散層（１０６）。
【請求項２６】
疎水性コーティングを有する前記ファブリック上に堆積される前記微孔質層の量は、１〜３ｍｇ／ｃｍ２、好ましくは２．３〜２．７ｍｇ／ｃｍ２の範囲であることを特徴とする、請求項２２〜２５のいずれか一項に記載の拡散層（１０６）。
【請求項２７】
請求項１〜１５のいずれか一項に記載のファブリックを製造する方法であって、
カーボン糸を含み、４０〜８０ｇ／ｍ２の範囲内の単位面積当たりの質量を有する、少なくとも１つのファブリックを有するステップと、
前記ファブリックをその幅広面の１つからニードリングするステップと
を少なくとも含むことを特徴とする方法。
【請求項２８】
前記ファブリックが、前記ニードリング前に、０〜５％、特に０〜１％の範囲内の開口係数を有することを特徴とする、請求項２７に記載の方法。
【請求項２９】
前記ニードリングが、少なくとも１回のニードルの貫通及び引き抜きによって、又は少なくとも１回の流体噴射の貫通によって行われることを特徴とする、請求項２７又は２８に記載の方法。
【請求項３０】
前記ニードリングが前記ファブリックの両方の幅広面から同時に又は連続して行われることを特徴とする、請求項２７〜２９のいずれか一項に記載の方法。
【請求項３１】
前記ニードリングが前記ファブリックの少なくとも１つの前記幅広面の全体にわたって均質に行われることを特徴とする、請求項２７〜３０のいずれか一項に記載の方法。
【請求項３２】
前記ニードリングが、片面につき５０〜６５０衝撃／ｃｍ２の範囲内、特に片面につき６０〜１４０衝撃／ｃｍ２の範囲内の衝撃密度で行われることを特徴とする、請求項２７〜３１のいずれか一項に記載の方法。
【請求項３３】
請求項１６〜２１のいずれか一項に記載の拡散層（１０６）の製造方法であって、
請求項１〜１５のいずれか一項によって規定されるか、又は請求項２７〜３２のいずれか一項に規定された方法にしたがって得られる可能性がある、少なくとも１つのファブリックを有するステップと、
疎水性コーティングを形成するための液体組成物を有するステップと、
前記ファブリック上に前記液体組成物を堆積させるステップと、
前記液体組成物が堆積した前記ファブリックを熱処理するステップと
を少なくとも含む方法。
【請求項３４】
前記疎水性コーティングを形成するための前記液体組成物が、テトラフルオロエチレン及びフッ素化エチレンプロピレンから選択される少なくとも１種の疎水性剤を含むことを特徴とする、請求項３３に記載の方法。
【請求項３５】
前記液体組成物が、分散剤と、カーボンナノファイバーと、水、エタノール、プロパノール、エチレングリコール、及びそれらの混合物などの少なくとも１種の溶媒とをさらに含むことを特徴とする、請求項３４に記載の方法。
【請求項３６】
前記分散剤が、Ｔｒｉｔｏｎ（登録商標）Ｘ１００、Ｎａｆｉｏｎ（登録商標）、Ｂｒｉｊ（登録商標）などの非イオン性又は陰イオン性界面活性剤から選択されることを特徴とする、請求項３５に記載の方法。
【請求項３７】
前記組成物の堆積がコア浸漬によって行われることを特徴とする、請求項３３〜３６のいずれか一項に記載の方法。
【請求項３８】
熱処理ステップの後に、少なくとも、
微孔質層を形成するための少なくとも１種の液体組成物を有するステップと、
前記熱処理ステップの後に、前記液体組成物を前記ファブリックの少なくとも１つの幅広面に堆積させるステップと、
前記ファブリックを熱処理するステップと
の連続するステップをさらに含むことを特徴とする、請求項３３〜３７のいずれか一項に記載の方法。
【請求項３９】
前記微孔質層を形成するための前記液体組成物が、カーボンブラックと、テトラフルオロエチレン及びフッ素化エチレンプロピレンから選択される少なくとも１種の疎水性剤とを含むことを特徴とする、請求項３８に記載の方法。
【請求項４０】
前記微孔質層を形成するための前記液体組成物が、増粘剤と、少なくとも１種の分散剤と、カーボンナノファイバーとをさらに含むことを特徴とする、請求項３９に記載の方法。
【請求項４１】
前記増粘剤が、メチルセルロース、カルボキシメチルセルロース、及びヒドロキシプロピルメチルセルロースから選択されることを特徴とする、請求項４０に記載の方法。
【請求項４２】
請求項１６〜２６のいずれか一項に規定された少なくとも１つの拡散層（１０６）を含む燃料電池。
【請求項４３】
特に燃料電池用の拡散層（１０６）を製造するための請求項１〜１５のいずれか一項によって規定されたファブリックの使用。
【発明の詳細な説明】
【技術分野】
【０００１】
本発明は、燃料電池などの電気化学システム又はデバイスに使用される材料の分野に関する。
【０００２】
具体的には、本発明は、ファブリック、特に軽量のニードル加工されたファブリック、その製造方法、及び拡散層における支持体としてのその使用に関する。
【背景技術】
【０００３】
ＰＥＭＦＣ（プロトン交換膜燃料電池）は、動作原理が、燃料（一般的にはＨ２）と燃焼剤（一般的にはＯ２）の触媒反応を介して化学エネルギーを電気エネルギーに変換することに基づいている電流発生器である。したがって、このエネルギー生成は、電気化学的変換を介して起こる。
【０００４】
燃料電池は、少なくとも１つの電気化学セルを含むが、より一般的には、１つ以上の電流コレクタに接続された、用途のニーズを満たすために、一連のいくつかの電気化学セルの積層体を含む。各電気化学セルは、電気化学的変換を行う膜電極アセンブリ（ＭＥＡ）を含む。
【０００５】
膜電極アセンブリ（ＭＥＡ）は、
−  電解質を形成する導電性膜と、
−  電気化学反応が起こる２つの活性層（又はアノード及びカソード電極）であって、膜のいずれかの面に位置するものと、
−  ２つのバイポーラプレートと、
−  ２つのガス拡散層（ＧＤＬ）であって、その各々が活性層とバイポーラプレートとの間に配置されているものと
から構成される。
【０００６】
一般に、導電性膜は、１つ以上のプロトン又はイオノマーポリマー（ｉｏｎｍｅｒ  ｐｏｌｙｍｅｒ）、一般にＮａｆｉｏｎ（登録商標）型のペルフルオロスルホン化ポリマーを有する。導電性膜は、アノードをカソードから分離し、電子又はガスを通過させない。導電性膜はプロトンを伝導する。
【０００７】
電極は、触媒（一般に白金）、カーボン及びイオノマーポリマーから構成される。電極は、プロトンの膜への輸送、拡散層及びバイポーラプレートを介した電流コレクタへの電極の輸送、並びに反応生成物や水や熱と共に、試剤の輸送を可能にしなければならない。
【０００８】
バイポーラプレートは、電気を導通させながら、ミリメートルチャネルによって余分な水及び試剤を排出すると共にガスの分配を確保する。バイポーラプレートは、一般に、非多孔性グラファイト又はカーボン／ポリマー複合材料から作られる。
【０００９】
拡散層は、燃料電池においていくつかの役割を果たす。具体的には、拡散層は、試剤（可燃性ガス及び燃焼剤）及び適用可能であれば水蒸気をバイポーラプレートから活性層へ移動させることを可能にし、液体の水及び蒸気の排出、活性層で生成された電流のバイポーラプレートへの伝導、及び活性層で生成された熱の放出を可能にし、膜／活性層アセンブリを機械的に強化する。
【００１０】
これらの様々な役割を果たすために、拡散層は、単位面積、厚さ、導電率、熱伝導率、空気透過性、疎水性、化学的安定性及び物理的安定性の点で有効な特性を有さなければならない。特に、拡散層は、バイポーラプレートのチャネルの構造に起因して、ＭＥＡのための機械的補強材として作用するために十分に強固でなければならない。拡散層は、活性層とポーラプレートとの間でガス交換を可能にするためにガスに対して十分に多孔性でなければならず、プロトン移動を促進するために、活性層の加湿を妨げることなくバイポーラプレートに向かって水を排出できるように水に対して十分に多孔性でなければならない。
【００１１】
拡散層は、一般に、後に化学処理によって疎水性にされるファブリック、紙、又はフェルトタイプのカーボンファイバー強化材の形態の支持体を含む。この種の化学処理は、例えば、米国特許出願第２０１４／０２５５８１号に開示されている。一般に、これらの支持体上に微孔質層も適用される。微孔質層は、直径が約１ミクロンの細孔から構成される。これらの細孔は、拡散層支持体の細孔よりも小さい。微孔質層は、拡散層と活性層との間の界面である。拡散層の支持体に微孔質層を付加することにより、水管理におけるその活性によって燃料電池の性能が改善される。この種の微孔質層は、例えば、米国特許出願第２０１４／０２０５９１９号に開示されている。
【００１２】
したがって、拡散層の設計は、その性能が、支持体の特性、疎水性処理、微孔質層及びこれら全てのコンポーネントの加工性における最適化に依存するため、複雑である。支持体の加工性は、顕著な変形を伴わずに、様々なコーティングラインに沿って移動する支持体の能力（したがって、巻き解かれ、様々なローラー上を移動し、再び巻かれる能力）に関する。この種の浸漬は一般に疎水性処理中に使用されるため、支持体の加工性はその機械的強度及び完全に浸漬される能力に基づいて推定される。
【００１３】
様々な文献が、支持体の構造及び拡散層で使用するための支持体の改善方法を取り扱ってきた。
【００１４】
欧州特許第１４４５８１１号には、拡散層として使用されるカーボンファイバーファブリック支持体が開示されている。この支持体では、縦糸及び横糸がカーボンファイバー前駆体に形成されており、糸は０．００５〜０．０２８ｇ／ｍの範囲内の単位長さ当たりの質量を有する。糸の密度は２０糸／ｃｍである。この文献に記載されているこのファブリックの単位面積当たりの質量は、５０〜１５０ｇ／ｍ２の範囲である。この支持体は、カーボンファイバー前駆体糸で作られたファブリックを厚さ方向に加圧した後、カーボンファイバーファブリックを得るためにファブリックを炭化する工程によって得られる。加圧工程は支持体の厚さを減少させる。このファブリックは、圧縮されるとわずかに変形しやすい。この織られた支持体の製造に使用される糸は非常に微細であり、したがって製造コストが高く、脆弱である。これらの糸は容易に破断する可能性があり、このことはその加工性に加えて、織られた支持体を製造することができる速度に潜在的に影響する可能性がある。
【００１５】
国際公開第２０１１／１３１７３７号には、拡散層用の支持体が開示されており、この支持体は、ニードリングによって得られる、破断されたカーボン糸の織り混ぜによって、一方が他方の上に配置され互いに結び付けられた、カーボン糸の複数の一方向性シートから形成されている。一方向性シートは、各々のシートの向きを交互にしながら一方が他方の上に配置される。ニードリングは、製造された多軸シートの厚さと平行な方向に行われる。この支持体を電気化学セルの内部の拡散層として使用すると、電気化学セルの性能が改善される。全ての繊維が厚さに平行に配向されているこの種の補強材では、支持体のｃｍ２当たりのニードル衝撃（ｎｅｅｄｌｅ  ｉｍｐａｃｔ）数が多いことが必要である。一方向性シートの積層に適用される衝撃回数が多いにもかかわらず、得られるアセンブリは依然として処理が困難であり、取り扱い又は搬送が可能になるようにアセンブリをまとめるために、しばしば後処理を行う必要がある。後処理に存在する薬剤は、拡散層の性能を低下させる可能性がある。
【００１６】
現在市販されている拡散層は、製作された不織布又は織られた紙型のカーボンファイバーテキスタイルで作られている。現在、紙及び不織布の支持体によって最良の特性が達成されている。
【００１７】
しかし、紙及び不織布の支持体の使用にはいくつかの欠点がある。これらの支持体では、カーボンファイバーは無秩序に配向される。これにより、作成される拡散支持体の特徴の再現性が最適でなくなる可能性がある。さらに、紙又は不織布の支持体は、特に１００ｇ／ｍ２以下の重さの場合、取り扱いが困難である。それらの加工性を支援するために、結合剤又は安定剤などの添加剤がこれらの支持体に添加される。これらの添加剤は、拡散層を汚染し、その性能を損なう可能性がある。この場合、拡散層を使用できるように、汚染除去工程がしばしば必要であり、その製造方法のコスト及び複雑さを増大させる。
【００１８】
米国特許第４，７９０，０５２号及び国際公開第９９／１２７３３号には、ニードル加工カーボンファイバーの織物の使用が、例えばブレーキパッド用の補強構造体としての用途のために開示されており、したがって使用されるテキスタイルが燃料電池とは非常に異なる仕様に適合している発明とは非常に遠く離れた技術分野である。
【００１９】
したがって、特に電流密度の点で、拡散層の性能に影響を与えずに良好な加工性の利点を提供する、拡散層用の支持体を提供する必要性が存在する。
【００２０】
この文脈において、本発明は、その製造方法に加えて、優れた加工性及び電流密度の優れた性能を有する新規な拡散層用支持体を提供することによってこのような問題点を解決することを目的とする。
【００２１】
この目的は、カーボン糸から構成され、且つ４０〜１００ｇ／ｍ２の範囲内の単位面積当たりの質量を有するニードル加工ファブリックによって達成される。
【先行技術文献】
【特許文献】
【００２２】
【特許文献１】米国特許出願第２０１４／０２５５８１号
【特許文献２】米国特許出願第２０１４／０２０５９１９号
【特許文献３】欧州特許第１４４５８１１号
【特許文献４】国際公開第２０１１／１３１７３７号
【特許文献５】米国特許第４，７９０，０５２号
【特許文献６】国際公開第９９／１２７３３号
【発明の概要】
【課題を解決するための手段】
【００２３】
本発明の最初の目的は、カーボン糸を含み、４０〜１００ｇ／ｍ２の範囲内、好ましくは４０〜８０ｇ／ｍ２の範囲内、特に６０〜８０ｇ／ｍ２の範囲内の単位面積当たりの質量を有するファブリックであって、前記ファブリックが、ステープルファイバーを含み、前記ステープルファイバーは、その起点（起源）となるファブリックの構成糸から延出し、その起点となる糸と平行ではない方向に延出するものであることを特徴とするものに関する。
【００２４】
本発明によるファブリックは、単位面積当たりの質量、厚さ、透過性、多孔性、導電性、物理的安定性、及び化学的安定性の間で良好な妥協点を同時に提供する。また、添加剤を添加しなくても加工が容易であるという利点を提供する。したがって、燃料電池拡散層の支持体として作用するのに非常に適している。
【００２５】
本発明の別の目的は、特に燃料電池用の拡散層製造のための本発明の枠組みにおいて規定されたファブリックの使用に関する。
【００２６】
本発明の更なる別の目的は、燃料電池拡散層であり、本発明による少なくとも１つのファブリックを含み、前記ファブリックは、少なくとも１つの疎水性コーティングを含むものであることを特徴とする。この種の拡散層は、少なくとも１つの微孔質層をさらに含むことができる。この種の微孔質層は、本発明によるファブリックの表面に存在するコーティングの少なくとも一部に堆積する。
【００２７】
本発明はまた、本発明によるファブリックの製造方法であって、
−  カーボン糸と、４０〜１００ｇ／ｍ２の範囲内、好ましくは４０〜８０ｇ／ｍ２の範囲内、特に６０〜８０ｇ／ｍ２の範囲内の単位面積当たりの質量とを含む、少なくとも１つのファブリックを有する工程と、
−  その幅広面の少なくとも１つから開始して前記ファブリックをニードリングする工程と
を少なくとも含むことを特徴とする方法に関し、本発明による拡散層を調製する方法にも関する。
【００２８】
本発明のさらなる目的は、本発明による少なくとも１つの拡散層を含む燃料電池である。
【００２９】
以下の詳細な説明は、添付図面を参照して、本発明をより完全に理解することを可能にする。
【図面の簡単な説明】
【００３０】
【図１Ａ】ニードリングが実施される前の、本発明の枠組みにおいて使用され得るファブリックの断面の概略図である。
【図１Ｂ】ニードリング後の、図１Ａのファブリックに相当する本発明によるファブリックの断面の概略図である。
【図１Ｃ】図１Ｂの一部の拡大図であり、縦糸及び横糸を示している。
【図２】ＧＤＬの断面模式図である。
【図３Ａ】ファブリックの平面における抵抗率測定のために使用されるアセンブリの概略図である。
【図３Ｂ】測定点を示す。
【図３Ｃ】測定点を示す。
【図４】圧縮剛性及び応力の測定値を示す。
【図５】せん断応力の測定値を示す。
【図６】本発明による拡散層（ＧＤＬ−２、ＧＤＬ−３、ＧＤＬ−４、ＧＤＬ−５及びＧＤＬ−７）を含むＭＥＡ分極曲線と、本発明に含まれない拡散層（ＧＤＬ−１）を含むＭＥＡの分極曲線とを示す。
【図７Ａ】異なる温度及び湿度条件下でのコンディショニングについて、本発明による拡散層（ＧＤＬ−６）と本発明に含まれない拡散層（ＧＤＬ−１）とを含むＭＥＡ分極曲線を示す。
【図７Ｂ】異なる温度及び湿度条件下でのコンディショニングについて、本発明による拡散層（ＧＤＬ−６）と本発明に含まれない拡散層（ＧＤＬ−１）とを含むＭＥＡ分極曲線を示す。
【図７Ｃ】異なる温度及び湿度条件下でのコンディショニングについて、本発明による拡散層（ＧＤＬ−６）と本発明に含まれない拡散層（ＧＤＬ−１）とを含むＭＥＡ分極曲線を示す。
【図８】本発明による拡散層（ＧＤＬ−５）と、ニードリング条件が最適化された本発明による拡散層（ＧＤＬ−６）とを含むＭＥＡ分極曲線を示す。
【図９】本発明による拡散層（ＧＤＬ−１０）又は本発明に含まれない拡散層（ＧＤＬ−１）を含むＭＥＡ分極曲線を示す。
【図１０】本発明による拡散層（ＧＤＬ−９）と、ニードル加工されていないファブリックに相当する、本発明に含まれない拡散層（ＧＤＬ−８）とを含むＭＥＡ分極曲線を示す。
【図１１】本発明による拡散層（ＧＤＬ−６）と、ニードル加工多軸シートに相当する、本発明に含まれない拡散層（ＧＤＬ−１１）とを含むＭＥＡ分極曲線を示す。
【発明を実施するための形態】
【００３１】
本発明によるファブリック
本発明は、カーボン糸を含むファブリックに関し、前記ファブリックは、４０〜１００ｇ／ｍ２の範囲内、好ましくは４０〜８０ｇ／ｍ２の範囲内、特に６０〜８０ｇ／ｍ２の範囲内の単位面積当たりの質量を有し、そして、前記ファブリックがステープルファイバーを含み、前記ステープルファイバーがその起点（起源）となるファブリックの構成糸から延出し、その起点となる糸の方向に平行ではない方向に延出すること、及び／又は前記ファブリックがニードル加工されていることを特徴とする。
【００３２】
「ファブリック」とは、織ることによる、すなわち交差及び交絡による、縦糸と横糸の一貫したアセンブリを意味する。
【００３３】
「単位面積当たりの質量」とは、ファブリック片の表面積に対する質量の比を意味する。単位面積当たりの質量は、ＩＳＯ３３７４規格にしたがって測定することができる。
【００３４】
本発明の枠組みにおいて規定されるファブリックは、好ましくは、少なくとも９０重量％、又はさらには排他的に、カーボン糸から構成される。ファブリックが排他的にカーボン糸から構成されていない場合、ファブリックの１０重量％以下はポリマー系サイジング及び／又はファブリックを構成する他の糸で構成されてもよく、ガラス糸、ポリマー糸、又はガラス／ポリマー糸のハイブリッドであってもよい。
【００３５】
縦糸及び横糸は好ましくは全てカーボン糸である。より具体的には、縦糸は同一のカーボン糸であり、横糸は同一の糸であり、又は縦糸と横糸は全て同一である。
【００３６】
カーボン糸は、フィラメントのアセンブリから構成され、一般に１０００〜８００００本のフィラメント（これは１〜８０Ｋ糸と呼ばれる）、有利には３０００〜２４０００本のフィラメントを有する。フィラメントは互いに対して自由に動くことができる。カーボン糸についても同様である。フィラメントは非常に長いことを特徴とし、連続繊維と呼ぶことができる。
【００３７】
有利には、糸、特にカーボン糸の単位長さ当たりの質量は、０．０３〜４ｇ／ｍの範囲内、好ましくは０．２〜２ｇ／ｍの範囲内にある。
【００３８】
有利には、縦糸又は横糸の数は、それぞれ０．４〜２本／ｃｍの範囲内である。
【００３９】
本発明によるファブリックは、ファブリックの構造糸の少なくとも１つの部分から延出するステープルファイバーの存在を特徴とする。ステープルファイバーはフィラメントに対応し、フィラメントは依然として糸に取り付けられているが、糸に組み込まれたまま切断されている。ステープルファイバーは、その起点（起源）となる糸の方向と平行ではない方向に延出する。これを、ステープルファイバーの起点となり且つステープルファイバーが延出する糸に対するステープルファイバーの配向のずれと呼ぶ。この配向のずれは、特にファブリック平面の外側及び／又は織り線の外側における、少なくとも１つのフィラメントのカーボン糸が切断されていることによる、そしてそれ故にステープルファイバーが形成されていることによる、少なくとも１つのフィラメントのカーボン糸の配向の変化に相当する。好ましくは、カーボン糸のステープルファイバーに相当する少なくとも１つの切断されたフィラメントの配向の変化は、ファブリック平面の外側で、すなわち、その厚さに沿って生じる。
【００４０】
「糸の方向に平行ではない方向に延出する」とは、糸の内部に含まれるフィラメントを切断して得られた繊維を意味し、この繊維は、糸の一般的な方向から分散し、特に糸の長手方向軸から分散する。
【００４１】
より具体的には、ステープルファイバーは、一端が開放又は切断されたフィラメントに対応する。この切断端部は、ステープルファイバーに相当し、フィラメントがその内部に存在する糸に分岐又は分枝を本質的に形成するため、ここでは糸から延出すると述べている。ステープルファイバーは、縦糸及び／又は横糸を起点としてもよい。
【００４２】
図１Ｂ、及び図１Ｃにズームで示されるとおり、いくつかのステープルファイバーはファブリックの表面上に位置し、ファブリック上にある程度の毛羽立ちを作り出し、一方で、いくつかのステープルファイバーはファブリックの厚さ内に位置する。ファブリックの厚さ内に位置する繊維は、ファブリックの平面に平行に、又はファブリックの厚さに沿って、すなわち、ファブリックの平面に平行ではなく延出することができる。ファイバーがファブリックの平面とゼロではない任意の角度を形成している場合、ファイバーがファブリックの厚さに沿って延出すると言い、この角度は９０°に等しくてもよく、又は０〜９０°の範囲内の任意の値に対応してもよい。ファブリックの平面に沿った、又はファブリックの厚さに沿った（すなわち、ファブリックの平面とは異なる平面内に延出する）ステープルファイバーの配向は、顕微鏡で撮影した写真によって観察することができる。
【００４３】
表面上に存在するステープルファイバーの大部分は、ファブリックから延出するか又はファブリックの表面から出現し、それによってファブリックにある程度の毛羽立ちを与えることが好ましい。
【００４４】
ファブリック内のステープルファイバー及びそれらの起点となるファブリックに対するこれらのファイバーの配向のずれは、ニードル型ユニット、特にバーブニードル、又は空気もしくは水などの流体の噴射であってもよい少なくとも１つのパンチ要素の貫通によって実行される、カーボン糸を構成する特定のフィラメントを機械的に破断することによって得られてもよい。この種の技法は、使用されるパンチ要素（物理的ユニット又は噴射）にかかわらず、ニードリングと呼ばれる。ニードル又は流体の圧力の貫通及び引き抜きは、切断されたフィラメントの配向を変え、得られたステープルファイバーをいくつかの方向に配向することも可能にする。有利には、ニードリングは、得られたステープルファイバーの少なくとも一部が、ファブリックの厚さに沿うようにファブリックの厚さの中に貫通することを可能にする。
【００４５】
「ニードル加工ファブリック」とは、ニードリング操作を受けたファブリックを意味する。ニードリングの結果、ファブリックは糸、特にカーボン糸から構成され、その一部のフィラメントは切断され、切断されたフィラメントから、起点となる糸の一般的な方向に平行ではない方向に延出するステープルファイバーを形成する。これらのステープルファイバーの少なくとも一部は、ファブリックの厚さ内に位置する。図１Ｂに示すように、いくつかのステープルファイバーはファブリックの表面上に位置し、ファブリック上にある程度の毛羽立ちを作り出し、一方でいくつかのステープルファイバーはファブリックの厚さ内に位置する。
【００４６】
ニードリング前のファブリックの断面を図１Ａに概略的に示す。このファブリックは、縦糸１と横糸３の交差及び交絡を含む。縦糸１及び横糸３は、フィラメント２及び４からそれぞれ構成されている。ファブリックの厚さは矢印５によって表され、ファブリックは平面Ｐに沿って延出し、ファブリックが一致する厚さであれば、ファブリックの２つの面Ｓ（幅広面とも称される）はこの平面に平行である。
【００４７】
「ファブリックの平面」とは、これらの２つの幅広面に平行に延在するファブリックの正中面を意味する（これに対して厚さに沿ったファブリックの他の面は、厚さがファブリックの最小寸法に対応するため小さい面と称する）。
【００４８】
ニードリング後のファブリックの断面を図１Ｂに概略的に示す。このファブリックは依然として縦糸１及び横糸３の交差及び交絡を含む。縦糸及び横糸のフィラメントが起点となるファイバー６は、ファブリックの平面内又はその厚さ方向に配向され得る。図１Ｂに示すファブリックの断面のズームである図１Ｃでは、ファブリックの平面に平行に延出するステープルファイバー６ａと、ファブリックの厚さに沿って延出するステープルファイバー６ｂと、ファブリックの表面から突出しつつファブリックの厚さに沿って延出するステープルファイバー６ｃとが見られる。
【００４９】
有利なことに、本発明のファブリックは、５０〜６５０衝撃／ｃｍ２／面の範囲内、特に５５〜３００衝撃／ｃｍ２／面の範囲内、好ましくは６０〜１４０衝撃／ｃｍ２／面の範囲内にある衝撃密度でニードル加工され、衝撃はファブリックの片面のみから、又は両面から与えることができる。
【００５０】
本発明の枠組みにおいては、１〜４８Ｋ、例えば３Ｋ、６Ｋ、１２Ｋ又は２４Ｋ、好ましくは３〜２４Ｋのカーボン糸を使用することが特に好ましい。例えば、ファブリックに使用するカーボン糸の数は、１００〜３２００テックス、特に２００〜１６００テックスの範囲である。
【００５１】
ファブリックは、例えば、引張弾性率が２２０〜２４１ＧＰａの範囲にあり、引張破断応力が一般に３０００〜５０００ＭＰａの範囲にある高抵抗（ＨＲ）糸、引張弾性率が２８０〜３００ＧＰａの範囲にあり、引張破断応力が一般に３４５０〜６２００ＭＰａの範囲にある中間モジュール（ＩＭ）糸、引張弾性率が３０１〜６５０ＧＰａの範囲にあり、引張破壊応力が３４５０〜５５２０Ｐａの範囲にある高モジュール（ＨＭ）糸など（「ＡＳＭ  Ｈａｎｄｂｏｏｋ」ＩＳＢＮ  ０−８７１７０−７０３−９、ＡＳＭ  Ｉｎｔｅｒｎａｔｉｏｎａｌ  ２００１による）の任意の種類のカーボン糸で作ることができる。
【００５２】
ファブリックの構造糸は、サイジングされてもされなくてもよく、多くの場合、この場合には、糸の重量の２％までを表す標準的なサイジング重量含有率でサイジングされる。
【００５３】
本発明によるファブリックの織物は、好ましくはニードル加工され、タフタ（直線織りとも呼ばれる）、綾織、バスケット織り、サテン、又はこれらの織物の派生物、好ましくはタフタであってもよい。タフタ織りは、ファブリックにより大きな強度を与え、他の織物に比べてファブリックの２つの幅広面の間でより多くの糸の往復回数を有する。
【００５４】
本発明のファブリックは、好ましくはニードル加工され、４０〜１００ｇ／ｍ２の範囲内、好ましくは４０〜８０ｇ／ｍ２の範囲内、特に６０〜８０ｇ／ｍ２の範囲内の単位面積当たりの質量を有するカーボン糸から少なくとも部分的に構成される。
【００５５】
本発明によるファブリックは、好ましくはニードル加工され、０〜１８％の範囲、好ましくは０〜１０％の範囲内の開口係数を有する。開口係数は、材料が占めていない表面積と観察された全表面積との比に１００を乗じたものとして定義することができ、この観察は、ファブリックを下側から照らしながらファブリックの天面を見ることによって行うことができる。開口係数（ＯＦ）は百分率として表される。開口係数は、例えば、実施例に記載の方法にしたがって測定することができる。
【００５６】
本発明によるファブリックは、好ましくはニードル加工され、ファブリックの平面内で測定して７Ω以下の表面抵抗を有する。
【００５７】
「表面抵抗」とは、電流の流れを妨げるファブリックの能力を意味する。表面抵抗は、周囲温度（２２℃）でファブリックの幅広面の電極の変位を介して測定され、これらの測定の平均をとる。この測定を実施するための実験条件は、実施例の項目で詳細に提供する。
【００５８】
本発明によるファブリックは、好ましくはニードル加工されたものであり、ファブリックの平面を横断する平面内で、同じファブリックを４つ重ね折りした積層体上で測定して、０．５Ω以下の抵抗を有する。本発明のニードル加工ファブリックは非常に薄いため、１枚のファブリックを４つ折りにした積層体上でファブリックの平面を横断する平面の（すなわち、その厚さに沿った）抵抗を測定する方がより典型的なようであった。折ることは、ファブリックを形成する基本的なエンティティである。この測定を行うための実験条件は、実施例の項目で詳細に提供する。
【００５９】
ファブリックの平面内及びその厚さ方向の両方に延出するステープルファイバーを有する本発明によるファブリックは、３次元で導電性を有するという利点を提供する。したがって、この導電率は、ファブリックの長さ、幅及び厚さの方向に分布する。これらの３次元における導電率のこの改善された分布は、拡散層の性能を改善する。
【００６０】
本発明のニードル加工ファブリックは、好ましくは、ＩＳＯ５０８４規格にしたがって測定して４００μｍ以下、特に３５０μｍ以下、好ましくは３５〜３００μｍの範囲内の平均厚さを有する。
【００６１】
本発明によるニードル加工ファブリックは、ＥＮ  ＩＳＯ９２３７規格にしたがって測定して５０００ｍ２以下、好ましくは３０００ｍ２以下の空気透過性を有することが好ましい。
【００６２】
本発明のニードル加工ファブリックは、１０％の繊維体積含有量については９.１０−１２ｍ２以下、３０％の繊維体積含有量については９.１０−１３ｍ２以下、５０％の繊維体積含有率については２.１０−１３ｍ２以下の水透過性を有する。
【００６３】
ファブリックの繊維体積含有量（ＦＶＣ）は、ファブリックの単位面積当たりの質量及び使用されるカーボン糸の特性が既知であるものとし、ファブリックの厚さの測定値に基づき、以下の式を用いて計算する。
【数１】
2018538461.tif 000003
［符号：ＴＶＦ＝ＦＶＣ、Ｍａｓｓ  ｓｕｒｆａｃｉｑｕｅ＝単位面積当たりの質量、ｆｉｌ  ｃａｒｂｏｎｅ＝カーボン糸、ｔｉｓｓｕ＝ファブリック］
【００６４】
ここで、ｅｔｉｓｓｕは、ＩＳＯ５０８４規格にしたがって測定されたファブリックの厚さ（ｍｍ）であり、ρｆｉｌ  ｃａｒｂｏｎｅは、カーボン糸の密度（ｇ／ｃｍ３）であり、Ｔｃａｒｂｏｎｅは、ファブリックの単位面積当たりの質量（ｇ／ｍ２）である。
【００６５】
本発明によるニードル加工ファブリックは、好ましくは、１２００Ｎ／ｍｍ以上、特に１５００Ｎ／ｍｍ以上の圧縮剛性（Ｐ２）を有する。圧縮剛性は、実験の項目で説明する方法を用いて測定する。
【００６６】
本発明によるニードル加工ファブリックは、好ましくは、３５０Ｎ以下、特に３００Ｎ以下の圧縮応力を有し、圧縮応力は、４７％に等しい繊維体積含有量（ＦＶＣ）について測定される。４７％の繊維体積含有量についてこの圧縮応力を測定する方法は、実施例に記載されている。
【００６７】
本発明によるニードル加工ファブリックは、４５°の牽引で測定して好ましくは８Ｎ以上、特に１０Ｎ以上の最大せん断荷重を有する。この最大せん断荷重は、縦糸及び横糸を含み、加えられる力の方向に対して４５°に配向されたファブリックで測定する。この方法は実験の項目で説明する。
【００６８】
本発明によるニードル加工ファブリックの総多孔率（Ｐｏ）は、以下の式にしたがって得られる。
Ｐｏ（％）＝１００−ＦＶＣ（％）
ＦＶＣは上記の式（Ｉ）に基づいて計算される。
ニードリングによって本発明によるファブリックを製造する方法
【００６９】
本発明の別の目的は、ニードリングによって本発明によるファブリックを製造する方法に関し、方法は、
−  カーボン糸を含み、さらにはカーボン糸から構成され、４０〜１００ｇ／ｍ２の範囲内、好ましくは４０〜８０ｇ／ｍ２の範囲内、特に６０〜８０ｇ／ｍ２の範囲内の単位面積当たりの質量を有する、少なくとも１つのファブリックを使用する工程と、
−  ファブリックの幅広面の少なくとも１つでファブリックをニードリングする工程と
を含む。
【００７０】
より具体的には、国際公開第２０１４／１３５８０６号に記載されているようなファブリック及び／又はこの特許出願に開示された方法にしたがって製造される可能性が高いファブリックを使用することが可能であり、さらなる詳細についてこの特許出願を参照することができ、この出願では所望の軽量化を実現するために糸を広げている。特に、この公開された特許出願の特許請求の範囲に規定されるファブリックを使用することができる。ファブリックを広げることは、オンラインでもオフラインでも行うことができる。
【００７１】
より詳細には、ニードリング工程の前に、ファブリックは、国際公開第２０１４／１３５８０６号で論じられている技術にしたがって決定付けられた以下の特徴、即ち、
−  単位面積当たりの質量が４０ｇ／ｍ２以上１００ｇ／ｍ２未満であり、一方を他方の上に同じ方向に沿って置いた３つの同一のファブリックの積層体上で測定した厚さの標準偏差が３５μｍ以下であり、
−  単位面積当たりの質量が４０ｇ／ｍ２以上１００ｇ／ｍ２未満であり、一方を他方の上に同じ方向に沿って配置した３つの同一のファブリックの積層体上で測定した厚さの標準偏差が３５μｍ以下であり、平均開口係数が１％以下であり、好ましくは開口係数の変動性が１％以下であり、及び／又はファブリックが好ましくは２００〜３５００テックス、好ましくは２００〜１７００テックス、特に２００〜１６００テックスのカウント数を有する糸から構成されている、
特徴を有し、さらなる詳細についてはこの特許出願を参照することができる。
【００７２】
特定の実施形態では、ファブリックは、ニードリング工程の前に、０〜５％の範囲内、特に０〜１％の範囲内の開口係数を有する。ニードリング前に１％を超える開口係数を達成するためには、ニードリングを受けるファブリックの伸張は、国際公開第２０１４／１３５８０６号に記載されているものよりも小さい。
【００７３】
ニードリング工程は、少なくとも１つのパンチ要素（ニードル型ユニット又は流体噴射であり得る）の貫通によって行われる。貫通は、ファブリックの少なくとも１つの幅広面から、好ましくはファブリックの平面を横切る（すなわち、その２つの幅広面を横切る）方向に沿って行われる。流体は、空気又は水であってもよい。ニードリングは、パンチ要素でファブリックを貫通させることによって、織られたカーボン糸の構成要素であるフィラメントのいくつかの配向を変えて切断することを可能にする。ニードリングは、「本発明によるファブリック」の項目で前述されているように構成要素であるフィラメントのいくつかを破断させ、それによってステープルファイバーを作り出し、ステープルファイバーは、その起点となるファブリックの構成要素である糸から延出し、その起点となる糸の方向に平行ではない方向に延出する。ニードリング操作は、ファブリックの厚さを増加させることによってファブリックの多孔性レベルを増加させ、その変化はニードリングパラメータに応じて変化し得る。特定の場合には、ニードリングは、ファブリックの開口係数を様々な程度に増加させる傾向があり得る。
【００７４】
衝撃又は貫通密度は片面につき５０〜６５０衝撃／ｃｍ２の範囲、特に５５〜３００衝撃／ｃｍ２の範囲内、好ましくは６０〜１４０衝撃／ｃｍ２の範囲内である。「衝撃密度」とは、この幅広面の１ｃｍ２当たりの幅広面に形成された貫通数を意味する。衝撃密度は、ファブリックの各面で同一であってもよく、又は幅広面毎に異なっていてもよい。ニードリング工程は、ファブリックの少なくとも１つの幅広面の全体にわたって均質に行われる。貫通が幅広面の片面のみで行われるか又は両面で行われるかにかかわらず、総衝撃密度は５０〜１３００衝撃／ｃｍ２、特に５５〜６００衝撃／ｃｍ２、好ましくは６０〜２８０衝撃／ｃｍ２の範囲である。幅広面の両面の貫通の場合、総衝撃密度は幅広面の各々で行われた衝撃密度の合計に相当する。両面に行われるニードリングの場合、貫通要素は、一方の面から他方の面にずれるように配置されることが好ましい。
【００７５】
ニードリング工程は、ファブリックの１つの幅広面又は両方の幅広面で行うことができる。両面の場合、幅広面を同時に又は交互に、言い換えれば逐次的にニードリングしてもよい。
【００７６】
ニードル型ユニットを使用してニードリングを行う場合、ユニットを貫通させて引き抜く。ユニットはバーブニードルである。バーブは、ニードルから突出する、又はニードルの窪んだ部分であり、フィラメントの一部を切断し、及び／又はフィラメントの一部に引っ掛けてファブリックの厚さ内へ貫通させる機能を有する、バーブニードルを使用することにより、貫通中に貫通表面からフィラメントを運び、引き抜く時に反対側からフィラメントを貫通することが可能になる。
【００７７】
好ましい実施形態では、ニードリング工程は、好ましくは少なくとも１つのバーブを含むニードルの貫通を介して行われる。ニードルは、一般に金属製であり、いくつかのサイズであってもよく、様々な数のバーブを有する特定の輪郭を有してもよく、それらが特定のサイズ及び輪郭を有してもよい。当業者は、ニードリングの条件及びニードリングされるファブリックに基づいてニードルを選択することができるであろう。
【００７８】
バーブニードルの場合、ニードル先端部を、先端部から最も遠いバーブから分離する距離（バーブを含む）を「ニードルの有用部分」と呼ぶ。
【００７９】
バーブニードルは、垂直輪郭と水平輪郭を有する。垂直輪郭は、ニードルの長手方向の切断面に対応する。水平面は、ニードルの半径方向の切断面に対応する。ニードルの有用部分は、例えば、３つのリブで形成される三角形の水平輪郭、又は、３０〜９０°の範囲内、好ましくは３０〜７０°の範囲内、さらにより好ましくは３０〜５０°の範囲内の角度を有する４分枝（又はリブ）の星形で形成される星形の輪郭を有してもよい。使用するバーブニードルの有用部分は、ニードルの向きに基づき縦糸又は横糸にニードリングすることによって作り出される配向のずれを促進する、三角形の水平輪郭を有する。
【００８０】
垂直のニードルの輪郭は、標準（直線状）又は円錐形、好ましくは直線状であり得る。
【００８１】
ニードルは、少なくとも１つのバーブ又は複数のバーブ、好ましくは２，３，４，５，６，７，８，９又はそれ以上のバーブを有し、バーブは３〜３０ｍｍの範囲内の有用長にわたって配置される。
【００８２】
リブ当たりのバーブの数は３以下であってもよく、好ましくは１に等しくてもよい。
【００８３】
バーブの位置におけるニードルの有用部分の全幅は、３ｍｍ以下、好ましくは０．３〜１ｍｍの範囲内であってもよい。
【００８４】
バーブは、高さと深さによって規定される。深さは、ニードルの本体をバーブの最も突出した部分から隔てる最大距離である。バーブの深さは、例えば、０．０５〜２ｍｍの範囲内、好ましくは０．０５〜０．５ｍｍの範囲内である。ニードルの本体上のバーブの長さは、好ましくは０．１〜２ｍｍの範囲内にある。
【００８５】
バーブニードルは、例えばＧｒｏｚ  Ｂｅｒｃｋｅｒｔ  ＫＧによって販売されている。例えば、ＫＶ  ｂａｒ、ＨＬ  バーブ又はＲＦ  バーブを有するニードル、好ましくはＫＶ  バーブ又はＨＬバーブを有するニードルを選択することができる。
【００８６】
貫通は、好ましくは、少なくとも１つのバーブニードルを用いて、ファブリックの少なくとも１つの幅広面で、少なくとも１つのバーブの貫通、さらにはニードルに存在する全てのバーブの貫通が可能である距離にわたって行われる。
【００８７】
ニードリング技法では伝統的であるように、フィラメントを切断するために、使用するニードルの貫通の少なくとも一部、さらには全ての貫通が、ニードルの垂直輪郭を配向することによって行われ、ニードルに存在するバーブの少なくとも１つが、貫通時に遭遇する最初の糸に平行ではない向きに配向されるようにする。
【００８８】
「ニードリングによって本発明によるファブリックを製造する方法」の項目及び／又は「本発明によるファブリック」の項目に記載のニードリングに関する全ての特徴は、本発明によるニードル加工ファブリック、すなわちニードリング完了時に得られるファブリックに適用される。
拡散層
【００８９】
本発明の別の目的は、本発明の枠組みで規定された少なくとも１つのファブリック、又は本発明の枠組みで規定される製造方法によって得られる可能性のあるファブリックを含む燃料電池用拡散層であって、前記ファブリックが少なくとも１種の疎水性コーティングを含むものに関する。
【００９０】
「コーティング」とは、ファブリックの少なくとも一部、好ましくは全体、少なくとも１つの表面、さらには両面を覆い、そして、好ましくはファブリックに浸透し、より好ましくはそのコアに（言い換えれば、コアと呼ばれるファブリックの正中ゾーンまで）浸透する、少なくとも１つの要素を意味する。
【００９１】
「疎水性コーティング」とは、水をはじく少なくとも１種のコーティングを意味する。この種のコーティングは、少なくとも１種の疎水剤を含む。
【００９２】
疎水性コーティングは、優先的な液体水排出ゾーンを作り出すことによって、拡散層が水を排出することを可能にする。疎水性コーティングは、水が拡散層の細孔の内部に集まることを防止する。また、膜と活性層との間の反応物ガスの通過を阻止することも防止する。
【００９３】
疎水性コーティングは、支持体上に堆積される液体組成物から得られる。この液体組成物は、堆積する前に、水、エタノール、プロパノール、エチレングリコール、及びそれらの混合物などの溶媒中に懸濁した少なくとも１種の疎水剤を含む。
【００９４】
疎水剤は、ポリテトラフルオロエチレン（ＰＴＦＥ）及びフッ素化エチレンプロピレン（ＦＥＰ）から選択することができる。
【００９５】
一実施形態では、疎水性コーティングは、カーボンナノファイバーをさらに含む。この場合、そのようなカーボンナノファイバーは液体組成物中に、好ましくは少なくとも１種の分散剤と共に存在する。好都合には、カーボンナノファイバーと疎水剤との混合物は、ファブリックの導電率及び剛性を高め、したがって拡散層の性能を向上させる。
【００９６】
「カーボンナノファイバー」とは、直径が２０〜１０００ｎｍ、好ましくは１００〜５００ｎｍの範囲にあり、長さが１〜１００μｍ、好ましくは５０〜１００μｍの範囲にあるカーボンファイバーを意味する。特に興味深いカーボンナノファイバーは、ＶＧＣＦ（Ｖａｐｏｒ  Ｇｒｏｗｎ  Ｃａｒｂｏｎ  Ｆｉｂｅｒｓ）、特にＲｈｏｄｉａ（フランス）によって販売されているＶＧＣＦ（登録商標）−Ｈである。「分散剤」とは、カーボン粒子、特にカーボンナノファイバーの凝集を防止する任意の化学薬品を意味する。分散剤は、Ｔｒｉｔｏｎ  Ｘ１００、Ｎａｆｉｏｎ又はＢｒｉｊなどの非イオン性又は陰イオン性界面活性剤から選択することができる。
【００９７】
組成物が堆積された後、支持体は、以下に説明するように、乾燥と称することができる最終的な疎水性コーティングをもたらす熱処理を受ける。
【００９８】
一実施形態では、疎水性コーティングは、少なくとも１種の疎水剤を、疎水性コーティングの総重量に対して、１０〜１００重量％、好ましくは４０〜５０重量％含む。別の実施形態では、疎水性コーティングは、疎水性コーティングの総重量に対して、１０〜３０重量％、好ましくは２０〜２５重量％の少なくとも１種の疎水剤、及び７０〜９０重量％、好ましくは７５〜８０重量％のカーボンナノファイバーを含むか、又はさらには構成される。これらの様々な割合は最終的な支持体、すなわち、分散剤など適用された組成物中に存在する他の化合物の除去をもたらす熱処理工程後に相当する。
【００９９】
有利には、ファブリック上に置かれた疎水性コーティングは、処理前のファブリックの重量に対して７０〜１２０重量％、特に７０〜９０重量％を占める。この量は、導電率に関して良好な性能を有する拡散層をもたらす。
【０１００】
一実施形態では、本発明の拡散層は、少なくとも１つの微孔質層も含むことができる。
【０１０１】
「微孔質層」とは、微孔質層の細孔径が０．０１〜１０μｍ、好ましくは０．１〜１μｍの範囲の層を意味する。細孔径は走査型電子顕微鏡で測定する。微孔質層の細孔は、拡散層の細孔よりも小さい。微孔質層は、拡散層と活性層との間の界面として作用し、水管理に作用することによって燃料電池の性能を向上させる。この改良された性能は、微孔質層の様々な特性によって、特にマイクロメートル細孔によって得られる。細孔径は、燃料電池の全表面積にわたってガスのより良い分布をもたらす。さらに、拡散層ファブリックと微孔質層との間の細孔径の減少は、ガスの通過を加速し、したがって結露を減少させる。
【０１０２】
微孔質層はまた、拡散層の導電性にも関与する。微細孔層は、大部分がカーボンブラックで一般的に作られており、活性層から外部ネットワークへの電子の輸送を容易にする。活性層と拡散層との高い相溶性により、微孔質層は活性層と拡散層との間の界面を改善し、したがってこれらの２つの層間の接触抵抗を減少させる。
【０１０３】
疎水性コーティングを有するファブリックは、その幅広面の１つのみ、又は幅広面の両面で、微孔質層と組み合わせることができる。「組み合わされた」とは、微孔質層がファブリックに一体化されていることを意味する。
【０１０４】
微孔質層は、疎水性コーティングを有するファブリック上に液体組成物の形態で堆積される。この液体組成物は、カーボンブラックと、テトラフルオロエチレン及びフッ素化エチレンプロピレンから選択される少なくとも１種の疎水剤とを含み得る。カーボンブラックは、活性層から拡散層への電子の移動を容易にすることによって、拡散層の導電性を増加させる。微孔質層中の疎水剤は、燃料電池内部の水管理を改善する。これは活性層及び膜に水を保持することを可能にし、それによってこれらの成分の良好な水和を可能にし、また、拡散層の細孔の水分をより迅速に排出させることを可能にする。
【０１０５】
一実施形態では、微孔質層は、カーボンナノファイバーをさらに含むことができる。
【０１０６】
カーボンナノファイバーは、堆積した液体組成物中に存在する溶媒が蒸発する間の微孔質層堆積物の亀裂を防止する。カーボンナノファイバーは、導電性を変えることなく構造を統合する。カーボンナノファイバーは、ＶＧＣＦ（Ｖａｐｏｒ  Ｇｒｏｗｎ  Ｃａｒｂｏｎ  Ｆｉｂｅｒｓ）から選択され、より具体的にはＲｈｏｄｉａ（フランス）によって販売されるＶＧＣＦ（登録商標）−Ｈナノファイバーである。
【０１０７】
一実施形態では、微孔質層は、３０〜４５重量％、好ましくは３５〜４０重量％のカーボンブラックと、５〜２０重量％、好ましくは８〜１５重量％の少なくとも１種の疎水剤と、３５〜６５重量％、好ましくは４０〜６０重量％のカーボンナノファイバーとを含んでもよく、さらには構成されていてもよく、これらの割合は微孔質層の総重量に対して表している。ここでも、これらの割合は、最終的な、すなわち熱処理工程後の支持体に相当し、熱処理工程は、以下に説明するように、拡散層を形成するために、適用された組成物中に存在する他の化合物を排除することにつながる。
【０１０８】
一実施形態では、疎水性コーティングを有するファブリック上に堆積する微孔性層の量は、１〜３ｍｇ／ｃｍ２、好ましくは２．３〜２．７ｍｇ／ｃｍ２の範囲である。
拡散層の製造方法
【０１０９】
本発明の別の目的は、
−  本発明の枠組みにおいて規定される少なくとも１つのファブリックを有するか、又は本発明の枠組みにおいて規定される方法にしたがって得られる可能性があるファブリックを有する工程と、
−  疎水性コーティングを形成するための少なくとも１種の液体組成物を有する工程と、
−  前記ファブリック上に前記液体組成物を堆積させる工程と、
−  前記液体組成物が堆積した前記ファブリックを熱処理する工程と
を少なくとも含む拡散層の製造方法である。
【０１１０】
疎水性コーティングを形成するための液体組成物は、少なくとも１種の疎水剤を混合し、水などの溶媒中に懸濁させることによって得られる。
【０１１１】
処理の間、ファブリックは、ＩＳＯ５０８４規格にしたがって測定して好ましくは１００〜３００μｍの範囲の所定の厚さを得るために制約されてもよい。
【０１１２】
疎水性コーティングを形成するために、液体組成物が疎水剤に加えて他の成分を含む場合、少なくとも１種の分散剤及びカーボンナノファイバーを水などの溶媒中の疎水剤に添加することによって得られる。懸濁液を得るために、エンクロージャを含むホモジナイザーを用いてこの液体組成物を均質化する。ホモジナイザーは、例えばＤｉｓｐｅｒｍａｔであってもよい。ホモジナイザーのシャフトは、１５００〜２５００ｒｐｍの範囲内の速度で回転し、エンクロージャ内の残留圧力は大気圧に対して−７００〜−９５０ｍｂａｒ、好ましくは−９００ｍｂａｒの範囲内にある。液体組成物は、１５〜２５分の持続時間で均質化することができる。この均質化工程は、存在する集塊を壊し、組成物の内部に閉じ込められている可能性があるガスを除去する。粘度が０．８〜１．１ｍＰａ・ｓの範囲にある分散した流体組成物が得られる。この粘度は、支持体として作用するファブリック上に均質な疎水性コーティングを得ることを可能にする。
【０１１３】
一実施形態では、疎水性コーティング用の液体組成物は、１〜１０重量％、好ましくは２〜４重量％の少なくとも１種の疎水剤と、９０〜９９重量％、好ましくは少なくとも９６〜９８重量％の水などの溶媒とを含むことができ、重量％は液体組成物の総重量に対して表される。
【０１１４】
別の実施形態では、疎水性コーティング用の液体組成物は、０．５〜３重量％、好ましくは１〜１．５重量％の少なくとも１種の疎水剤と、０．０１〜１重量％、好ましくは０．１〜０．５重量％の少なくとも１種の分散剤と、１〜５重量％、好ましくは２〜３重量％のカーボンナノファイバーと、８０〜９９重量％、好ましくは９２〜９８重量％の水などの溶媒とを含んでもよく、重量％は液体組成物の総重量に対して表され、それらの合計は好ましくは１００％に等しい。
【０１１５】
次いで、液体組成物を、本発明の枠組みにおいて規定されるか又は本発明の枠組みにおいて規定される方法にしたがって得られる可能性があるファブリック上に堆積させることができる。堆積は、コア浸漬に加えて、ファブリックの２つの幅広面で最も頻繁に行われる。堆積は、コア浸漬又は噴霧浸漬、ローラプレス又は含浸機を用いた表面堆積など、当業者に周知の様々な技術を用いて行うことができる。好ましくは、疎水性コーティング用の液体組成物の堆積は、浸漬することによって実施することができ、本発明のニードル加工ファブリックを１０〜３００秒間浸漬することを含む。ファブリックと液体組成物との接触時間は、この液体組成物の粘度と共に、ファブリックに浸漬される液体組成物の量を制御する。
【０１１６】
熱処理工程は、例えば空気中で２００〜４５０℃、好ましくは２５０〜３５０℃の範囲の温度で行うことができる。この工程は、特に疎水剤の焼結による疎水性コーティングの固化、並びに溶媒及び分散剤（存在する場合）のような添加剤の蒸発を可能にする。
【０１１７】
好ましい実施形態によれば、拡散層は微孔質層を含むこともできる。この場合、拡散層は、
−  微孔質層を形成するための少なくとも１種の液体組成物を有する工程と、
−  熱処理工程後に得られるファブリックの少なくとも１つの幅広面に前記液体組成物を堆積させる工程と、
−  前記組成物が堆積した前記ファブリックを熱処理する工程と
の連続する工程を含む方法にしたがって得ることができる。
【０１１８】
微孔質層を形成する液体組成物は、一般に、疎水性コーティングを有する支持体の単一の幅広面に堆積される。この幅広面は、電極側のＧＤＬの内側に位置決めされる。
【０１１９】
一般に、最終的に組成物の焼結につながる熱処理の前に、液体組成物が堆積したファブリックを乾燥させるための中間工程が先行する。
【０１２０】
微孔質層を形成するための液体組成物は、少なくとも１種の疎水剤と、カーボンブラックと、水、エタノール、プロパノール、エチレングリコール及びそれらの混合物などの少なくとも１種の溶媒とを含むことができる。
【０１２１】
疎水剤は、ポリテトラフルオロエチレン（ＰＴＦＥ）及びフッ素化エチレンプロピレン（ＦＥＰ）から選択される。
【０１２２】
疎水剤の特徴は、疎水性コーティングを得るための液体組成物の疎水剤について述べたものと同じであることが好ましい。
【０１２３】
微孔質層を構成するために組成物中に存在する溶媒についても同様であり、好ましくは水、エタノール、プロパノール、エチレングリコール、及びそれらの混合物から選択される。
【０１２４】
液体組成物は、２〜４重量％、好ましくは２．５〜３．５重量％の少なくとも１種の疎水剤と、１〜６重量％、好ましくは３〜４重量％のカーボンブラックと、７０〜９５重量％、好ましくは８５〜９０重量％の水などの少なくとも１種の溶媒とを含んでもよく、これらの割合は液体組成物の総重量に対して表され、それらの合計は好ましくは１００％に等しい。
【０１２５】
一実施形態によれば、微孔質層を形成するための液体組成物は、少なくとも１種の増粘剤と、少なくとも１種の分散剤と、少なくともカーボンナノファイバーをさらに含むことができる。
【０１２６】
カーボンナノファイバーは、直径２０〜１０００ｎｍ、好ましくは１００〜５００ｎｍの範囲、長さ０．０１〜１０μｍ、好ましくは０．１〜１μｍの範囲のカーボンファイバーである。特に興味深いカーボンナノファイバーは、ＶＧＣＦ（Ｖａｐｏｒ  Ｇｒｏｗｎ  Ｃａｒｂｏｎ  Ｆｉｂｅｒｓ）及びＲｈｏｄｉａ（フランス）によって販売されているＶＧＣＦ（登録商標）−Ｈである。分散剤は、集塊を壊すことによって、液体組成物の全成分の分散を改善する。そして均質な液体組成物が得られる。分散剤は、Ｔｒｉｔｏｎ（登録商標）Ｘ１００、Ｎａｆｉｏｎ（登録商標）、Ｂｒｉｊ（登録商標）などの非イオン性又は陰イオン性界面活性剤から選択される。
【０１２７】
カーボンナノファイバー及び分散剤の特徴は、疎水性コーティングを得るための組成物のナノファイバー及び分散剤について述べたものと同じであることが好ましい。
【０１２８】
増粘剤は、堆積される液体組成物が疎水性コーティングを有するファブリック上に堆積することができるように、堆積される液体組成物を増粘し、液体組成物を粘性にする。これにより、この組成物が堆積した時にこの組成物がファブリックに浸透することを防ぐ。増粘剤は、メチルセルロース、カルボキシメチルセルロース及びヒドロキシプロピルメチルセルロースから選択される。
【０１２９】
この実施形態において、微孔質層を形成するための液体組成物は、２〜４重量％、好ましくは２．５〜３．５重量％の少なくとも１種の疎水剤と、１〜６重量％、好ましくは３〜４重量％のカーボンブラックと、０．１〜５重量％、好ましくは０．５〜１．５重量％の少なくとも１種の分散剤と、０．５〜３重量％、好ましくは１〜２重量％の少なくとも１種の増粘剤と、２〜８重量％、好ましくは４〜５重量％のカーボンナノファイバーと、８０〜９９重量％、好ましくは８５〜９５重量％の水などの少なくとも１種の溶媒とを含み、これらの割合は溶液の総重量に対して表され、それらの合計は好ましくは１００％に等しい。
【０１３０】
疎水性コーティングを有するファブリックの少なくとも１つの幅広面への液体組成物の堆積は、スプレーデポジション、シルクスクリーンデポジション、及びコーティングデポジションなど、当業者に周知の技術によって行われる。
【０１３１】
好ましくは、堆積は、バー又はスクレーパの並進運動によって疎水性コーティングを用いてファブリックの少なくとも１つの幅広面に液体組成物を広げることを含むコーティング方法を用いて行われる。ファブリックに堆積する液体組成物の量を管理するために、コーティングバーのねじ切りの厚さ又はスクレーパの高さを調整し、それによって所望の微孔質層を製造するための液体組成物の負荷量を得ることが可能になる。
【０１３２】
液体組成物をファブリック上に広げた後、ファブリックを、例えば６０〜１００℃の範囲内の温度でコーティングバー上で直接乾燥させることができる。乾燥時間は、０．５〜５分の範囲であり得る。乾燥により、溶媒を蒸発させることによって微孔質層を凝固させることができる。堆積する微孔質層の量は、１〜３ｍｇ／ｃｍ２の範囲である。
【０１３３】
次に、疎水性コーティングを有するファブリック、好ましくはニードル加工されたファブリック及びその堆積した微孔質層を空気中で２００〜４５０℃、好ましくは２５０〜３５０℃の範囲の温度で１時間３０分〜２時間３０分の間熱処理する。この工程は、微孔質層を（特に、疎水剤の焼結を介して）固化させ、全ての添加剤（増粘剤、分散剤など）を蒸発させ、微孔質層の最終成分（疎水剤、カーボンファイバー及びカーボンブラック）のみが残る。
燃料電池
【０１３４】
本発明の別の目的は、本発明の枠組みにおいて規定されるか又は本発明の枠組みにおいて規定される方法によって得られる可能性がある、少なくとも１つの拡散層を含む燃料電池である。
【０１３５】
「燃料電池」とは、化学エネルギーの電気エネルギーへの変換器を意味する。充放電サイクルを経る電池とは異なり、燃料電池は反応性ガスが供給される限り連続的に作動することができる。燃料電池は、固体酸化物燃料電池（ＳＯＦＣ）、溶融炭酸塩形燃料電池（ＭＣＦＣ）、リン酸燃料電池（ＰＡＦＣ）、プロトン交換膜燃料電池（ＰＥＭＦＣ）、直接メタノール燃料電池（ＤＭＦＣ）、又はアルカリ燃料電池（ＡＦＣ）であり得る。好ましくは、本発明の燃料電池は、プロトン交換膜燃料電池である。
【０１３６】
図２は、少なくとも１つの電気化学セル２２と少なくとも１つの電源２３とを含む、本発明による燃料電池２１、特にプロトン交換膜燃料電池を示す。
【０１３７】
電気化学セル２２は、少なくとも１つの電極、一般的には２つの電極（ＭＥＡ）を有する膜の少なくとも１つのアセンブリ２４と、少なくとも１つのシール１０２、一般的には２つのシール１０２、１０３と、少なくとも１つのバイポーラプレート１０４、一般的には２つのバイポーラプレート１０４、１０５と、発明の枠組みで規定されるか又は本発明の枠組みで規定される方法によって得られる可能性がある拡散層１０６、本発明の枠組みで規定されるか又は本発明の枠組みで規定される方法によって得られる可能性がある一般的には２つの拡散層１０６、１０７とを含む。
【０１３８】
膜電極アセンブリ（ＭＥＡ）２４は、少なくとも１つの膜１０１と、少なくとも１つの電極１０８、一般的には２つの電極１０８及び１０９とを含む。
【実施例】
【０１３９】
ここで本発明を以下の実施形態で説明するが、以下の実施形態は純粋に例示的な目的のために提供され、決してその範囲を限定するものとして解釈されるべきではない
Ａ  −  試験した支持体
【０１４０】
試験した拡散層用の支持体は、疎水性処理及び微孔質層を有する紙型カーボンファイバー不織布支持体（以下、Ｓ−ＮＴと称し、ＦｕｅｌＣｅｌｌｓＥｔｃ社によりＳｉｇｒａｃｅｔ  ２４ＢＣとして販売されている）、又は織物支持体、又は一方向性シートの積層体である。この支持体は、単位面積当たりの質量１００ｇ／ｍ２及び厚さ２５０μｍを有する。
【０１４１】
ニードリングの前に試験したファブリックの特徴を以下の表Ｉに要約する。
【０１４２】
【表１】
2018538461.tif 000004
【０１４３】
ファブリック１〜５は、国際公開第２０１４／１３５８０５号及び国際公開第２０１４／１３５８０６号に記載された方法にしたがって広げられて得られる。
【０１４４】
カーボン糸は、例えばＨｅｘｃｅｌ  Ｃｏｍｐｏｓｉｔｅｓから入手可能である。
【０１４５】
拡散層用の支持体として、カーボン糸の４つの一方向性シートの０°／９０°／９０°／０°積層体も使用した。各一方向性シートは、ニードリング前に単位面積当たりの質量５０ｇ／ｍ２及び開口係数０％を有する。この積層体の各面（表裏）をニードリングする。
Ｂ  −  ニードリングプロトコル
【０１４６】
ファブリック又は多軸シートを、Ａｎｄｒｉｔｚ  Ａｓｓｅｌｉｎ−Ｔｈｉｂｅａｕ  Ｓ．Ａ．Ｓ（エルブフ、フランス）によって製造された「ニードリング」機械Ｎ°０４０９３８２６９上に置く。
【０１４７】
ニードルの右水平輪郭及び三角形の垂直輪郭の特徴及びニードリング条件を以下の表ＩＩに示す。
【０１４８】
ファブリックＳ−１及びＳ−８を得るために使用したニードルは、ＳＩＮＧＥＲタイプ１５＊１８＊３２  ３．５  ＢＬ、ＲＢ  ３０  Ａ０６／１５ニードルである。
【０１４９】
ファブリックＳ−１〜Ｓ−４、Ｓ−７、及びＳ−８を得るために使用したニードルは、ＫＶ型のバーブ輪郭を有する。
【０１５０】
ファブリックＳ−５及びＳ−６を得るために使用したニードルは、ＨＬ型のバーブ輪郭を有する。
【０１５１】
ニードリングされた多軸シートを得るために使用したニードルは、従来型のバーブ輪郭（すなわち、直線状、非円錐形）を有する。
【０１５２】
【表２】
2018538461.tif 000005
Ｃ  −  ファブリックの特性
Ｃ１  −  ファブリックの抵抗測定
【０１５３】
ファブリック平面内の表面抵抗を測定し、ファブリックの平面を横切る平面内の抵抗を測定するために実施する測定手段は、
−  Ｋｅｉｔｈｌｅｙ  ３７０６Ａシステムスイッチ／マルチメータ装置
−  Ｋｅｉｔｈｌｅｙ  ＬＸＩ  Ｄｉｓｃｏｖｅｒｙ  Ｂｒｏｗｓｅｒソフトウェアプログラム
−  ＬＡＶ測定ゲージ
−  長さ２５ｍｍ／８０ｍｍの銅プレート
である。
Ｃ１．  １ファブリックの平面における表面抵抗の測定
【０１５４】
表面抵抗の測定は以下のように行われる。
アセンブリの較正のために、銅導体電極３０１（幅２．５ｃｍ及び長さ８ｃｍ）を、図３Ａに示すように、互いに８０ｍｍの距離を置いてファブリック３０３の同じ面に配置する。
ゲージは、Ｒｓｑｕａｒｅ＝Ｒｒｅａｄになるようにする。
ＲｓｑｕａｒｅはＲ×（ｗ／Ｌ）に等しく、Ｒは読取り抵抗であり、ｗは支持体の測定幅（８０ｍｍ）であり、Ｌは最も近い電極間の距離（８０ｍｍ）である。
【０１５５】
マイクロオーム計で４つのピークを測定するために電極を差し込み、マイクロオーム計は４ＷΩオートの測定に設定する。
ファブリック試料を硬い平らな面に置く。
【０１５６】
試料測定のために、まず２枚の銅プレートを試料上に置く。プレート上に酸化層が存在する場合には、まずサンダー、例えば、オービタルサンダーで酸化層を除去する。酸化層は、測定の精度を損なう可能性がある。その後、適切な領域に銅プレートを置きながら、ゲージを上に置く。ゲージを電極上に軽く押し付ける。
【０１５７】
次に、測定（「ループ測定」とも呼ばれる）を開始し、次いで、２つの電極をゲージ３０２の穴に入れ、銅プレートの表面を軽く押す。いくつかの測定値を決定するために数秒間待ってから、電極を取り外して測定を中止する。
【０１５８】
試験するファブリックの試料上のゲージングデバイスと共に電極を動かすことによって、試験するファブリック毎に７回の測定を行う。４つの測定値を水平方向（図３Ｂの方向ｎ°１）で採取し、３つの測定値を垂直方向（図３Ｃの方向ｎ°２）で採取する。
【０１５９】
表面抵抗値は、これら７回の測定値の平均値に相当する。結果を表ＩＩＩに示す。
Ｃ１．２  −  縦糸と横糸によって形成される平面を横切る平面における抵抗の測定
【０１６０】
４つ折の積層体を作ることができるように、試験するファブリックを４０×４０ｍｍの試料に切断する。重ねて折ったものを銅プレートの間に挟み、ロックねじに０．３Ｎｍのトルクを加えることによって電極をプレートに押し付ける。
【０１６１】
次に以下のように進める。
−  電極を差し込んでマイクロオーム計（赤色ケーブル１本、黒色ケーブル１本）で４つのピークを測定する。
−  測定時にマイクロオーム計を４ＷΩＡｕｔｏに設定する。
−  上記のように試料をセットしたら、「ＴＲＩＧ」ボタンを押して電気測定値を確定し、それを画面上で読み取る。
−  次の試料について、もう一度「ＴＲＩＧ」を押すと、別の測定値が決定され、同様に続ける。
【０１６２】
１回の試験につき３回の測定が行われ、一方、各試験の間に同じ折ったものを異なるように積層し直す。
【０１６３】
横断面で測定される抵抗値は、これら３つの測定値の平均値に等しい。結果を表ＩＩＩに示す。
Ｃ２  −  平均厚さ測定
【０１６４】
−  （ＩＳＯ５０８４）規格による平均厚さ測定と、
−  減圧下での平均厚さ測定（プロトコルについては後述する）と
の２種類の平均厚さ測定を行う。
ＩＳＯ５０８４規格による平均厚さ測定は、単位面積当たりの平均質量の測定であり、１０ｋＰａの圧力で行う。
減圧下での平均厚さ測定は、以下のように減圧下で測定した平均点毎の測定の結果であり、分散を検証することを可能にする。
【０１６５】
減圧下での厚さ測定には、
−  Ｌｅｙｂｏｌｄ  Ｓｙｓｔｅｍｓの真空ポンプ、参照番号５０１９０２、
−  Ｔｅｓａの「ｍｉｃｒｏ−ｈｉｔｅ  ＤＣＣ  ３Ｄ」三次元機械、
−  強化ガラス板、厚さ８ｍｍ、
−  Ｖａｃｕｕｍ  ｔａｎｋ  ｒｅｆ  ｆｉｌｍ  ８１８２６０Ｆ  ２０５℃  Ｎｙｌｏｎ  ６  ｇｒｅｅｎ、供給元Ｕｍｅｃｏ，Ａｅｒｏｖａｃ、
−  Ｂｉｄｉｍ  ＡＢ１０６０ＨＡ  ３８０ｇｓｍ  ２００℃  ポリエステル非圧縮定格厚さ６ｍｍ、供給元Ｕｍｅｃｏ，Ａｅｒｏｖａｃ、
−  ＰＣ及びＰＣ−Ｄｍｉｓ  Ｖ４２ソフトウェア、
−  最大トリガ０．０６Ｎを有するφ３ボールプローブ、
−  Ｒｏｂｕｓｏ型切削砥石、
−  ３０５ｘ３０５ｍｍ切断テンプレート、
−  真空コネクタ、
−  ＳＭ５１３０真空シール、供給元Ｕｍｅｃｏ  Ａｅｒｏｖａｃ
の機器を使用する。
【０１６６】
減圧下での厚さ測定の説明は、以下の通りである。
−  試験する単一のファブリック（３０５×３０５ｍｍ２）３枚の積層体を周囲の材料と共に、下から上へ、
・  Ｂｉｄｉｍ（当業者に知られているフェルト）、
・  縦糸が３０５×３０５ｍｍの正方形の１つの端部に平行な方向に延出する、同方向の単一のファブリック３枚の積層体、
・  真空タンク
の順でガラス板に置く。
−  真空タンク内に少なくとも１５ｍｂａｒの減圧を確立して、積層体を９７２ｍｂａｒ＋／−３ｍｂａｒの圧力下に置く。
−  減圧下でファブリック３枚の積層体の寸法安定化を達成しなければならない。
−  点を取る前に積層体をこの減圧下に少なくとも３０分間放置する。
−  ジョイスティック（コントローラの「ｊｏｙ」）を使用してテーブル上の物理的な点（テーブルの左上の白い点）を手動で取り、検証してから、自動モード（コントローラの「ａｕｔｏ」）に変更する。
−  自動モードに入り、測定が行われるのを待つ。
【０１６７】
このプログラムでは、タッチプローブを使用して２５の測定点を取る。
【０１６８】
真空タンクとガラスの厚さを測定するために、２５点の測定を「空」、すなわち３枚のファブリックの積層体なしで繰り返す。
【０１６９】
したがって、積層体あり及び積層体なしの高度測定値の差によって、積層体上に平均２５点の厚さが得られる。
【０１７０】
ＩＳＯ５０８４規格による厚さ測定結果と減圧下での厚さ測定結果を表ＩＩＩに示す。
Ｃ３  −  横方向透過率の測定
【０１７１】
各ファブリックの横方向透過率の測定は、国際公開第２０１０／０４６６０９号に記載された方法にしたがって実施する。横方向透過率は、繊維材料を横方向に横切る流体の能力、すなわち補強の平面の外側で規定することができる。ｍ２で測定する。表ＩＩＩの値は、２００９年１０月１６日にＥｃｏｌｅ  Ｎａｔｉｏｎａｌｅ  Ｓｕｐｅｒｉｅｕｒｅ  ｄｅｓ  Ｍｉｎｅｓ  ｄｅ  Ｓａｉｎｔ  Ｅｔｉｅｎｎｅで論じられたＲｏｍａｉｎ  Ｎｕｎｅｚによる「複合構造物の製造のための繊維状プリフォームの横方向透過率を測定する際の問題」と題される論文に記載された測定機器及び技術を用いて測定される。さらなる詳細については、この出版物を参照されたい。ＦＶＣの変化は、試料の厚さを連続的に変化させることによって得られる。
【０１７２】
試験の目的は、所与の繊維体積含有率（ＦＶＣ）で試験した材料の透過率を測定することである。ＦＶＣは、試料の厚さを連続的に減少させることによって変化する。
【０１７３】
圧力損失が安定すると、６０秒間にわたって圧力センサ及び流量計からデータが送られる毎に記録することによって、６〜１０回の透過率測定がＦＶＣ毎に行われる。この期間中、試料の現在のＦＶＣ含量を決定するために、試料の厚さの値を測定する。
【０１７４】
各測定の間で、試料の厚さが減少し、圧力損失が一旦安定すると、次の測定が開始されるだけである。
【０１７５】
測定は、「レーストラッキング」（透過率を測定する材料の隣又は「横」の流体通路）の影響を低減するために、２つの共円筒形チャンバを使用することによって、試験中に試料の厚さを確認しながら行う。使用する流体は水であり、圧力は１ｂａｒ＋／−０．０１ｂａｒである。横方向の透過率の結果を表ＩＩＩに示し、これは測定された測定値の平均に相当する。
Ｃ４  −  空気透過性の測定
【０１７６】
空気透過性の測定は、ＥＮ  ＩＳＯ９２３７規格にしたがって行う。これらの結果を表ＩＩＩに示す。
Ｃ５  −  圧縮性の測定
【０１７７】
圧縮率の測定に使用される手段は、
−  ＺＷＩＣＫ／ＲＯＥＬＬ  Ｚ３００  Ｉｎｓｔｒｏｎ  ５５８２  １００ＫＮなどの機械的万能試験機
−  温度モニタリングを伴う測定を行うためのＺｗｉｃｋ炉、
−  Ｔ−ｅｘｐｅｒｔソフトウェア（圧縮プリフォーム．ＺＰＶ）、
−  変形フレームワーク、
−  変形角を形成する角鋼部品、
−  圧縮のためのプレートとプレス、
−  アレンキーとＮｏ．１０フラットレンチセット、
−  Ｋ型熱電対及びＫａｎｅ−Ｍａｙ  ＫＭ３４０ディスプレイ
である。
【０１７８】
圧縮率測定は、２３℃±３℃の温度で、予備せん断なしで実施する。
【０１７９】
試験するファブリックの単一試料を圧縮プレート上に置いておく。
【０１８０】
試験の目的は、直径４０ｍｍのプレスを使用して０．２ｍｍ／分の速度で４７％の繊維容積含有量（ＦＶＣ）まで試料を圧縮することであり、このＦＶＣの測定に使用される厚さは、変位に基づいて推定されるものである。測定は、試験１回につき単一ファブリックの３つの異なる試料について、１試料につき１回繰り返す。この４７％ＦＶＣに対応するＭ荷重を測定する。この荷重は圧縮応力に相当し、ニュートン（Ｎ）で表される。
【０１８１】
荷重変位曲線上の点Ｍの接線である直線Ｐ２を描く（図４参照）。Ｐ２の勾配は、圧縮剛性測定値に対応し、Ｎ／ｍｍ単位で表される。
【０１８２】
圧縮剛性値が高くなればなるほど、ファブリックの加工性は大きくなる。
【０１８３】
これらの結果を表ＩＩＩに示す。
Ｃ６  −  開口係数の測定
【０１８４】
開口係数（ＯＦ）は、以下の方法にしたがって測定した。
デバイスは、１０倍のレンズから成るＳＯＮＹ（ＳＳＣ−ＤＣ５８ＡＰモデル）カメラと、Ｗａｌｄｍａｎｎライトテーブル、モデルＷ  ＬＰ３  ＮＲ、１０１３８１  ２３０Ｖ  ５０ＨＺ  ２ｘ１５Ｗとで構成される。測定する試料をライトテーブルに置き、カメラをスタンドに取り付け、試料から２９ｃｍ離れたところに配置し、次にシャープネスを調整する。
【０１８５】
測定幅は解析する試料に基づいて決定し、ズームを使用し、オープン・テキスタイル試料（ＯＦ＞２％）については１０ｃｍのルーラー、あまり開いていない（ＯＦ＜２％）試料については１．１７ｃｍを用いる。
【０１８６】
絞り及び制御写真を使用して、制御写真上のＯＦ値に対応するＯＦ値を得るように光度を調整する。
【０１８７】
Ｓｃｉｏｎ  Ｉｍａｇｅ社（Ｓｃｉｏｎ  Ｃｏｒｐｏｒａｔｉｏｎ、米国）製のＶｉｄｅｏｍｅｔコントラスト測定ソフトウェアを使用する。画像が取り込まれた後、以下のように処理する。ツールを使用して、選択された較正に対応し（例えば１０ｃｍ−７０穴）、多数の完全なパターンを含む最大表面積を規定する。次に、テキスタイルで使用される用語としての基本表面領域、すなわち、繰返しによるファブリックの幾何学的形状を表す表面積を選択する。
【０１８８】
ライトテーブルからの光がファブリックの開口部を通過すると、白い表面積を基本パターンの全表面積で割った比に１００を乗じることによって（１００×（白い表面積／基本表面積））、割合としてのＯＦが規定される。
【０１８９】
拡散現象は、観察される多孔質の見かけの大きさ、したがってＯＦの見かけの大きさを変化させる可能性があるため、光度を設定することが重要であることに留意すべきである。過度に大きな飽和又は拡散現象が見られないように中間光度を使用する。
【０１９０】
ニードリング前のファブリックの開放係数測定の結果を表Ｉに示し、ニードリング後のファブリックについて測定した結果を表ＩＩＩに示す。
Ｃ７  −  せん断剛性の測定
【０１９１】
４５°の牽引
せん断（４５°の牽引）を測定するために使用される手段は、
−  ＩＮＳＴＲＯＮ  ５５４４  ５０  Ｎのような機械式万能試験機、
−  Ｂｌｕｅｈｉｒｒソフトウェア、
−  剥離強度ジョー(ｊａｗｓ)、
−  クラフト紙、
−  綿キャンバス接着ストリップ、
−  Ｃ９７ガラス接着剤、
−  カットテンプレートとホイール
である。
【０１９２】
試験するファブリックの試験片を適合するジョーの上に置き、次いでアセンブリをＩＮＳＴＲＯＮ（５０Ｎセル）のスタンド上に置く。試験するファブリックは、ファブリックの糸が張力軸に対して＋／−４５°で配向されるように定位置に置く。
【０１９３】
２つのジョー間の距離（２００ｍｍ）を測定し、変位及びセルをゼロに設定する。
【０１９４】
牽引速度は２０ｍｍ／分である。
【０１９５】
図５に示す曲線を描くために、ジョーの変位に基づいて適用する荷重を測定する。点Ｍは最大せん断荷重（４５°牽引）である。
【０１９６】
直線Ｐ２は、変曲点における曲線の接線に対応する。直線Ｐ２は、測定曲線の最も顕著な勾配に対応する。
【０１９７】
直線Ｐ２の勾配は、せん断剛性の測定値に対応し、Ｎ／ｍｍ単位で表される。
【０１９８】
結果を表ＩＩＩに示す。
Ｃ８  −  気孔率の測定
【０１９９】
総多孔率（Ｐｏ）の測定値は、以下の式に基づいて得られる。
Ｐｏ（％）＝１００−ＦＶＣ（％）
【０２００】
ＦＶＣは、明細書（式Ｉ参照）で規定されているような繊維体積含有量に対応する。
【０２０１】
得られた計算結果を表ＩＩＩに示す。
Ｃ９  −  単位面積当たりの質量の測定
【０２０２】
単位面積当たりの質量は、ＩＳＯ３３７４規格にしたがって測定する。結果を表ＩＩＩに示す。
【０２０３】
【表３−１】
2018538461.tif 000006
【表３−２】
2018538461.tif 000007
Ｄ  −  拡散層の製造
【０２０４】
拡散層（又はＧＤＬ）を得るために、第１の工程は、ニードル加工された（又はニードル加工されていない）ファブリックを、疎水性コーティングを形成する液体組成物で処理し、続いて３５０℃空気下で熱処理することを含む。第２の工程は、微孔質層を形成する液体組成物を含む疎水性コーティングを有するファブリックを処理し、続いて３５０℃で２時間熱処理することを含む。
Ｄ１  −  疎水性コーティングを形成するための液体組成物
【０２０５】
表ＩＶは、拡散層中に疎水性コーティング（ＨＣ）を形成するために使用される液体組成物（ＣＲＨ）の様々な配合を示す。
【０２０６】
【表４】
2018538461.tif 000008
【０２０７】
前記割合は、液体組成物の総重量に対して表される重量％である。
【０２０８】
液体組成物ＣＲＨ−１及びＣＲＨ−２は、生成物を混合し、Ｄｉｓｐｅｒｍａｔを用いて懸濁液を均質化することによって得られる。この装置は、液状組成物の内部で、２０００ｒｐｍで鋸歯状ホイールを回転させ、２０分間真空（Ｐ＝−０．９バール）を印加しながらボルテックス現象を生じさせる。この工程は存在する任意の集塊を壊し、液体組成物中に閉じ込められている可能性のあるガスを除去する。
【０２０９】
液体組成物ＣＲＨ−１及びＣＲＨ−２を使用すると、表Ｖに示す以下の疎水性コーティングが得られる。
【０２１０】
【表５】
2018538461.tif 000009
【０２１１】
前記割合は、乾燥疎水性コーティングの総重量に対して表される重量％である。
Ｄ２  −  微孔質層を形成するための液体組成物
【０２１２】
微孔質層を塗布した時、この微孔質層の形成に用いた液体組成物は、
−  ２．６７％の疎水剤（ＰＴＦＥ）、
−  ４．３５％のカーボンナノファイバー（Ｒｈｏｄｉａ社製ＶＧＣＦ−Ｈ）、
−  ０．９９％の増粘剤（メチルセルロース）、
−  １．５％の分散剤（Ｔｒｉｔｏｎ  Ｘ１００）、
−  ３．１７％のカーボンブラック、
−  ８７．３２％の水（ＱＳＰ）
の組成（ＣＬ−ＭＰＬ）を有していた。
【０２１３】
この液体組成物は、疎水性コーティングを堆積させるために使用する液体組成物に関して上述したように、生成物を混合し、Ｄｉｓｐｅｒｍａｔを用いて懸濁液を均質化することによって得られる。
【０２１４】
前記割合は、液体組成物の総重量に対して表される重量％である。
【０２１５】
この液体組成物を使用すると、
−  １１．５４％の疎水剤（ＰＴＦＥ）、
−  ５１．１２％のカーボンナノファイバー（Ｒｈｏｄｉａ社製ＶＧＣＦ−Ｈ）、
−  ３７．３４％のカーボンブラック
の微孔質層が生成される。
【０２１６】
前記割合は、熱処理後に最終的に得られる微孔質層の総重量に対して表される重量％である。
Ｄ３  −  拡散層の例
【０２１７】
拡散層ＧＤＬ−２〜ＧＬＤ−１１は、以下に示す動作条件にしたがって得られる。表ＶＩは、各拡散層について、支持体として使用されるニードル加工（又はニードル加工なし）ファブリック、疎水性コーティング、及び使用される微孔質層を示す。
【０２１８】
まず、支持体Ｓ−１〜Ｓ−１０を、疎水性コーティングを有するように処理する。これを行うために、選択したＣＲＨ液体組成物の浴に含浸剤を用いて支持体を沈める。次に、支持体を空気中３５０℃で熱処理する。
【０２１９】
次いで、液体組成物ＣＬ−ＭＰＬを、疎水性コーティングを有する先に得られた支持体上に、コーティング法によって堆積させる。組成物を支持体上に広げた後、微孔質層を固化させるために、支持体を８０℃で直接コーティング台上で乾燥させる。次に、空気中３５０℃で熱処理を行う。最後に、２．５ｍｇ／ｍ２の微孔質層が得られる。
【０２２０】
【表６】
2018538461.tif 000010
Ｅ  −  電流密度の測定
Ｅ１  −  膜電極アセンブリ（ＭＥＡ）
【０２２１】
次に、拡散層ＧＤＬ−１〜ＧＤＬ−１１を膜電極アセンブリ（ＭＥＡ）で使用する。
【０２２２】
動作条件下で性能を検証するために、拡散層ＧＤＬ−１〜ＧＤＬ−１１を、２５ｃｍ２の単セル内の３つの層（拡散層、アノード、及びカソードに対応する膜）で組み立てる。電極は、触媒とＮａｆｉｏｎ型イオノマーとから構成される。
【０２２３】
次に、この単セルをテストベンチでコンディショニングし、評価し、
−  圧力、
−  温度、
−  化学量論、
−  湿度
の動作条件の正確な制御を可能にする。
【０２２４】
１２時間のコンディショニングの後、
−  自動車条件、８０℃、５０％ＲＨ、１．５Ｂａｒ、
−  湿気条件（自動車の始動）６０℃、１００％ＲＨ、１．５Ｂａｒ、
−  乾燥条件、８０℃、２０％ＲＨ、１．５Ｂａｒ
の３つの主な条件下でＧＤＬの性能を評価する。
【０２２５】
これらの３つの条件は、広い動作スペクトル内でＧＤＬを検証することを可能にする。
Ｅ２  −  電流密度の測定
【０２２６】
膜電極アセンブリ（ＭＥＡ）の性能を分極曲線によって決定する。
【０２２７】
膜電極アセンブリ（ＭＥＡ）の分極曲線は、単セルを通過する電流密度に基づく電圧の変化を示す。したがって、この単セルの電気化学的性能を評価することが可能になる。
【０２２８】
電流密度下で（Ｉstabilization＝１０Ａ、初期の自動車条件（Ｉstabilization＝２５Ａ）を除く）、少なくとも１時間、種々のパラメータ（例えば、圧力、温度、相対湿度（ＲＨ）など）が安定化した後、各々の動作条件で記録する。
【０２２９】
走査速度は分極曲線全体にわたってＶｂ＝１Ａ／分であり、電流密度の増加方向で行う。
【０２３０】
電圧が４２０ｍＶを下回るか、又はＩｍａｘ電流＝３７．５Ａに達すると、データ取得中に電流の変化が停止する。
Ｅ３  −  結果
Ｅ３．１  −  ＭＥＡの特性に対する支持体の効果
【０２３１】
図６は、本発明による拡散層（ＧＤＬ−２、ＧＤＬ−３、ＧＤＬ−４、ＧＤＬ−５及びＧＤＬ−７）を含むＭＥＡ分極曲線と、本発明に含まれない拡散層（ＧＤＬ−１）を含むＭＥＡの分極曲線とを示す。
【０２３２】
本発明による拡散層の性能は、市販のＧＤＬ−１拡散層と同様に高い。ＧＤＬ−４拡散層の性能は、市販のＧＤＬ−１拡散層の性能よりわずかに良好である。
【０２３３】
図７Ａ、図７Ｂ、図７Ｃは、異なる温度及び湿度レベルでコンディショニングするための、本発明による拡散層（ＧＤＬ−６）を含むＭＥＡの分極曲線と、本発明に含まれない拡散層（ＧＤＬ−１）を含むＭＥＡの分極曲線とを示す。（図７Ａ：コンディショニング８０℃、５０％ＲＨ（自動車）、図７Ｂ：コンディショニング６０℃、１００％ＲＨ、図７Ｃ：コンディショニング８０℃、２０％ＲＨ）。コンディショニングにかかわらず、本発明による拡散層は、本発明に含まれない拡散層（入手可能な市販の参照物で最良のもの）の電気化学的性能レベルに類似した電気化学的性能レベルを提供する。
【０２３４】
図８は、本発明による拡散層（ＧＤＬ−５）と、ニードリング条件が最適化された本発明による拡散層（ＧＤＬ−６）とを含むＭＥＡ分極曲線を示す。これらの曲線は、使用している織物支持体にニードリング条件を適合させることによって拡散層の電気化学的性能を改善することが可能であることを示している。
Ｅ３．２−本発明による拡散層を含むＭＥＡの特性に対する疎水性コーティングの様々な組成の例示
【０２３５】
図９は、疎水性コーティングの組成がＧＤＬ−６に対して変化する本発明による拡散層（ＧＤＬ−１０）を含むＭＥＡの分極曲線と、本発明に含まれない拡散層（ＧＤＬ−１）を含むＭＥＡの分極曲線とを示す。
【０２３６】
これらの結果は、拡散層の疎水性コーティング中の疎水剤、カーボンナノファイバー、及び分散剤の質量比によってその性能の最適化が可能になるが、ＧＤＬ−６に関して寄与した変動は、ＧＤＬ−１に関してもより良い性能を得ることを可能にすることを示す。
Ｅ３．３  −  拡散層を含むＭＥＡの特性に対するニードリングの影響
【０２３７】
図１０は、本発明による拡散層（ＧＤＬ−９）と、同様のファブリックを使用しているがニードル加工されていない本発明に含まれない拡散層（ＧＤＬ−８）とを含むＭＥＡ分極曲線を示す。ニードリングは性能を大幅に改善するように見える。
Ｅ３．４  −  拡散層を含むＭＥＡの特性に支持体の性質が及ぼす影響
【０２３８】
図１１は、本発明による拡散層（ＧＤＬ−６）と、本発明に含まれない拡散層（ＧＤＬ−１１、ニードル加工された一方向性シート）とを含むＭＥＡの分極曲線を示す。ここでもまた、本発明によるファブリックを選択することにより、性能が大幅に改善される。
Ｆ  −  結論
【０２３９】
これらの結果は、本発明の枠組みに記載されたニードル加工ファブリックを使用することにより、ＧＤＬに使用される支持体の性能が改善され、市販製品Ｓ−ＮＴ（Ｓｉｇｎａｃｅｔ  ＢＣ）と同様又はさらに良好な性能を得ることが可能になることを実証する。疎水性コーティングの組成及び量も、選択した支持体に関連して最適化されている。本発明による支持体は、特に満足できる加工性及び取り扱い特性を提供する。
【図１Ａ】
2018538461.tif 000011
【図１Ｂ】
2018538461.tif 000012
【図１Ｃ】
2018538461.tif 000013
【図２】
2018538461.tif 000014
【図３Ａ】
2018538461.tif 000015
【図３Ｂ】
2018538461.tif 000016
【図３Ｃ】
2018538461.tif 000017
【図４】
2018538461.tif 000018
【図５】
2018538461.tif 000019
【図６】
2018538461.tif 000020
【図７Ａ】
2018538461.tif 000021
【図７Ｂ】
2018538461.tif 000022
【図７Ｃ】
2018538461.tif 000023
【図８】
2018538461.tif 000024
【図９】
2018538461.tif 000025
【図１０】
2018538461.tif 000026
【図１１】
2018538461.tif 000027
【国際調査報告】
2018538461.tif 000028
2018538461.tif 000029
2018538461.tif 000030
2018538461.tif 000031
2018538461.tif 000032
2018538461.tif 000033